(57)【要約】【課題】ＰＣグラウトのブリーディング率及び体積変化率を精度よく測定でき、かつ低コストなグラウト品質管理試験装置を提供すること。【解決手段】ポリエチレン製材料によって成形した厚さ０．２ｍｍ程度の筒状袋体２と、筒状袋体２の上端および下端に備えた上端キャップ３および下端キャップ４とからなり、上端キャップ３はＰＣ鋼材７を嵌装可能な上端嵌装孔３１を備えてなり、下端キャップ４はＰＣ鋼材７を所定長さ嵌装固定させる下端嵌装孔４１を備えてなり、筒状袋体２内にＰＣ鋼材７を設け、グラウト８を注入した状態で筒状袋体２を吊下げてグラウト８のブリーディング率および体積変化率を計測する品質管理試験装置１である。筒状袋体２をスリット５１を備えた弾性の筒体５内に設け、複数の締め付け帯６，６にて筒体５を所定内径とした試験装置も使用できる。【選択図】図１
2005091299.tif 000002
【特許請求の範囲】
【請求項１】
プレストレストコンクリートに使用するグラウトのブリーディング率および体積変化率を計測するためのグラウト品質管理試験装置であって、
筒状袋体にグラウトを注入した際に該筒状袋体の上端付近に対する下端のはらみを許容値内とできる筒状袋体と、
前記筒状袋体の上端および下端に備えた上端キャップおよび下端キャップと、からなり、
前記上端キャップはＰＣ鋼材を嵌装可能な上端嵌装孔を備えてなり、
前記下端キャップはＰＣ鋼材を嵌装固定させる所定長さの下端嵌装孔を備えてなり、
前記筒状袋体内に前記ＰＣ鋼材を設け、グラウトを注入した状態で該筒状袋体を吊下げてグラウトのブリーディング率および体積変化率を計測することを特徴とする、
グラウト品質管理試験装置。
【請求項２】
プレストレストコンクリートに使用するグラウトのブリーディング率および体積変化率を計測するためのグラウト品質管理試験装置であって、
弾性の筒体であって該筒体の延伸方向に延びるスリットを備えた筒体と、
前記筒体内に挿入した筒状袋体と、
前記筒体の上端および下端に備えた上端キャップおよび下端キャップと、からなり、
前記上端キャップはＰＣ鋼材を嵌装可能な上端嵌装孔を備えてなり、
前記下端キャップはＰＣ鋼材を嵌装固定させる所定長さの下端嵌装孔を備えてなり、
前記筒状袋体内に前記ＰＣ鋼材を設け、該筒状袋体を前記筒体内に設け、複数の締め付け帯にて前記筒体を締め付けながら該筒体を所定の内径に弾性変形させ、グラウトを注入してブリーディング率および体積変化率を計測することを特徴とする、
グラウト品質管理試験装置。
【発明の詳細な説明】
【技術分野】
【０００１】
本発明は、プレストレストコンクリートに使用するグラウトのブリーディング率および体積変化率を調べるためのグラウト品質管理試験装置に関するものである。
【背景技術】
【０００２】
ポストテンション方式のプレストレストコンクリート（以下、単に「ＰＣ」という）橋桁をはじめとするＰＣ桁の施工に際しては、シース内にグラウトを充填するのが一般的である。かかるグラウトは、シース内に挿入され緊張定着されたＰＣ鋼材を腐食から保護するとともにコンクリートとシース内のＰＣ鋼材に付着性を与えて両者を一体化することを目的に使用される。
【０００３】
上記するグラウトの品質管理試験項目としては、グラウトのコンシステンシーや温度、圧縮強度のほか、グラウトのブリーディング率や体積変化率（膨張率）などが知られている。
【０００４】
従来のグラウトのブリーディング率や体積変化率を調べる試験方法は以下のようであった。すなわち、細長のポリエチレン袋ａ（ビニール袋）に高さ３０ｃｍ程度となるようにグラウトｂを注入し、かかるポリエチン袋ａを吊下げておいて計測したブリーディング水ｃからブリーディング率を求めたり、体積変化率を測定するものである（図６参照）。
また、その他の試験方法としては、試験管内にＰＣ鋼材を挿入した状態で試験管内にグラウトを注入し、かかる試験管を直立させた状態でブリーディング率や体積変化率を測定する方法もある。
【発明の開示】
【発明が解決しようとする課題】
【０００５】
本発明が解決しようとする問題点は、以下の点である。
＜１＞細長のポリエチレン袋（ビニール袋）を使用する試験方法では、試験体内にＰＣ鋼材が含まれていないため、ＰＣ鋼材がグラウトのブリーディング率等に及ぼす影響を反映することができない。
＜２＞試験管内にＰＣ鋼材を挿入した状態で試験管内にグラウトを注入する試験方法では、ブリーディング率等の測定後に硬化したグラウトを試験管から分離除去することが困難である。したがって、試験管の再利用ができず、各試験ごとに試験管を要するため、試験コストが嵩むといった問題がある。
【課題を解決するための手段】
【０００６】
本発明のグラウト品質管理試験装置は、プレストレストコンクリートに使用するグラウトのブリーディング率および体積変化率を計測するためのグラウト品質管理試験装置であって、筒状袋体にグラウトを注入した際に該筒状袋体の上端付近に対する下端のはらみを許容値内とできる筒状袋体と、前記筒状袋体の上端および下端に備えた上端キャップおよび下端キャップと、からなり、前記上端キャップはＰＣ鋼材を嵌装可能な上端嵌装孔を備えてなり、前記下端キャップはＰＣ鋼材を嵌装固定させる所定長さの下端嵌装孔を備えてなり、前記筒状袋体内に前記ＰＣ鋼材を設け、グラウトを注入した状態で該筒状袋体を吊下げてグラウトのブリーディング率および体積変化率を計測することを特徴とするグラウト品質管理試験装置である。
【０００７】
また、本発明のグラウト品質管理試験装置は、プレストレストコンクリートに使用するグラウトのブリーディング率および体積変化率を計測するためのグラウト品質管理試験装置であって、弾性の筒体であって該筒体の延伸方向に延びるスリットを備えた筒体と、前記筒体内に挿入した筒状袋体と、前記筒体の上端および下端に備えた上端キャップおよび下端キャップと、からなり、前記上端キャップはＰＣ鋼材を嵌装可能な上端嵌装孔を備えてなり、前記下端キャップはＰＣ鋼材を嵌装固定させる所定長さの下端嵌装孔を備えてなり、前記筒状袋体内に前記ＰＣ鋼材を設け、該筒状袋体を前記筒体内に設け、複数の締め付け帯にて前記筒体を締め付けながら該筒体を所定の内径に弾性変形させ、グラウトを注入してブリーディング率および体積変化率を計測することを特徴とするグラウト品質管理試験装置を使用することもできる。
【発明の効果】
【０００８】
本発明のグラウト品質管理試験装置は、上記した課題を解決するための手段により、次のような効果の少なくとも一つを得ることができる。
＜１＞ＰＣ鋼材を含んだ状態でグラウトのブリーディング率等を計測するため、ＰＣ鋼材がグラウトのブリーディング率等に及ぼす影響を考慮することができ、実際の構造物を再現した精度のよい計測が可能となる。
＜２＞厚さ０．２ｍｍ程度の筒状袋体を使用することにより、グラウト（供試体）下部の上部に対するはらみ誤差を最小限に抑えることが可能となる。
＜３＞弾性変形が可能な筒体内に筒状袋体を設ける構成とした場合は、グラウト（供試体）下部の上部に対するはらみの発生を防止することができる。
＜４＞弾性変形が可能な筒体内に筒状袋体を設ける構成とした場合は、容易に筒状袋体を筒体内に収容又は取り外し可能となり、また、計測終了後は筒状袋体を筒体内から取り外すことで、別途の試験に筒体を再利用することができ、経済的である。
【発明を実施するための最良の形態】
【０００９】
本発明のグラウト品質管理試験装置１は、ＰＣ構造物のシース管内に充填するグラウト８のブリーディング率および体積変化率を計測するための装置である。ここで、ブリーディングとは、打設（注入）直後のコンクリート（グラウト）における構成材料の分離現象であって、比重の重いセメント粒子等が沈降し、比重の軽い水や空気が上昇する減少をいう。
品質管理試験装置１は、筒状袋体２と筒状袋体２の上端および下端に備えた上端キャップ３および下端キャップ４とからなり、筒状袋体２内にＰＣ鋼材７を挿入した状態でグラウト８を注入して試験体を作成する。
筒状袋体２は例えばポリエチレン製材料にて製作できる。筒状袋体２として厚さ０．２ｍｍ程度のポリエチレン製材料を使用する場合を下記実施例１に示す。また、通常のポリエチレン製材料（通常のビニールであって、厚さ０・０２〜０．０５ｍｍ）を使用する場合は後述する筒体５内に筒状袋体２を挿入して品質管理装置１を構成する（実施例２参照）。
【実施例１】
【００１０】
＜１＞品質管理試験装置
本実施例は、筒状袋体２として厚さ０．２ｍｍ程度のポリエチレン製材料を使用する場合の実施例である。
品質管理試験装置１は、例えばポリエチレン製材料によって成形した厚さ０．２ｍｍ程度の筒状袋体２と、筒状袋体２の上端および下端に備えた上端キャップ３および下端キャップ４とから構成される（図１参照）。ポリエチレン製材料とは通常のビニール袋を示すが、通常のビニール袋の厚さが０．０２〜０・０５ｍｍであるのに対して、本実施例で使用する筒状袋体２の厚さは０．２ｍｍ程度のポリエチレン製材料を使用する。筒状袋体２は、例えば１．５ｍ程度の長さとグラウト８注入時の筒状袋体２の直径が６３ｍｍ程度となるように製作できる。
【００１１】
上端キャップ３は、ＰＣ鋼材７を嵌装可能な上端嵌装孔３１を備えた略円柱形に成形する（図２参照）。また、下端キャップ４は、ＰＣ鋼材７を嵌装固定させるための所定長さの下端嵌装孔４１を備えた略円柱形とし、かかる略円柱形の側面と底面の接合部は角を削り落とした面取り加工を施してもよい（図３参照）。
上端キャップ３、下端キャップ４ともにゴム製材料にて製作できる。
【００１２】
品質管理試験装置１は、ＰＣ鋼材７（例えばＰＣ鋼より線など）を筒状袋体２内に挿入した状態でグラウト８を筒状袋体２内に注入してグラウト８のブリーディング率や体積変化率を測定するため、ＰＣ鋼材７がブリーディング率等に与える影響を考慮した測定が可能となる。
また、筒状袋体２を袋厚さ０．２ｍｍ程度のポリエチレン製材料にて製作するため、高さ１ｍ程度までグラウト８を注入した場合でもグラウト８（供試体）下部の上部に対するはらみ誤差は１ｍｍ程度に抑えることができることを発明者らは実証している。したがって、はらみ誤差を１ｍｍ以上に設定した場合には、はらみ量を許容値内とした試験体を製作することが可能となる。
【００１３】
＜２＞試験概要
筒状袋体２の下端に下端キャップ４を取り付けて締め付け帯６にて固定し、ＰＣ鋼材７を下端嵌装孔４１に嵌装固定させる。筒状袋体２内の所定高さ（例えば１ｍ）までグラウト８を注入する。上端嵌装孔３１にＰＣ鋼材７を嵌装させながら上端キャップ３を筒状袋体２の上端付近に取り付け、締め付け帯６にて固定する。グラウト８の注入後、時間の経過とともにグラウト８上端にブリーディング水９が生じてくる（図１参照）。
グラウト８が注入された品質管理試験装置１を吊下げ、所定時間ごとにブリーディング率や体積変化率を測定する。ここで、所定時間ごととは、例えば、グラウト８の注入後、０．５〜３時間までは３０分ごとに、３時間〜２０時間までは１時間ごとに（ブリーディング率等に変化が見られなくなるまで）、２０時間以降に最終計測をおこなうことなどをいう。
なお、ブリーディング率および体積変化率は、グラウトの高さをｈｇ、ブリーディング水の高さをｈｗ、グラウト高さの変化量をΔｈｇとした場合に下式となる。
【００１４】
ブリーディング率＝ｈｗ／ｈｇ×１００、体積変化率＝Δｈｇ／ｈｇ×１００
【実施例２】
【００１５】
本実施例は、筒状袋体２として通常のポリエチレン製材料（通常のビニールであって、厚さ０・０２〜０．０５ｍｍ）を使用する場合の実施例である。
本実施例の品質管理試験装置１は、弾性の筒体５の延伸方向に延びるスリット５１を備えた筒体５内に筒状袋体２を挿入して使用するのがよい（図４参照）。
筒体５内に、例えば通常使用されるポリエチレン製材料にて成形した筒状袋体２（袋体の厚さが０．０２〜０．０５ｍｍ）を挿入し、筒体５の上端および下端には夫々上端キャップ３および下端キャップ４を設ける（図５参照）。
【００１６】
筒体５は弾性変形が可能な例えば塩化ビニル管にて製作できる。筒体５を予め所望の供試体外径よりも大きめに製作しておき、筒状袋体２内にＰＣ鋼材７を設置しグラウト８を注入後、筒体５の延伸方向に所定間隔を備えて複数の締め付け帯６，６にて筒体５を締め付ける。筒体５の外周に半径方向の等価な外力を加えた際にスリット５１が塞がれ、結果的に筒体５の内径が所望の内径となるようにスリット５１の幅を決定しておくのが好ましい。例えば、筒体５の内径（内空直径）を６８ｍｍ、スリット５の幅を１４ｍｍに加工しておき、筒体５の外周に半径方向の等価な外力を加えてスリット５１を塞いだ状態では所望の内径６３ｍｍの供試体を作ることができる。
締め付け帯６としては、例えばリング状に成形したゴム製材料にて製作することができる。
また、筒体５は、外部からグラウト８のブリーディング等の変化を視認できるように透明管を使用するのが好ましい。
筒体５を設けることにより、かかる品質管理試験装置１は直立可能となり、吊下げる必要はない。
【００１７】
筒体５を使用することにより、高さ１ｍ程度までグラウト８を注入した場合でもグラウト８（供試体）の下部の上部に対するはらみを防止することが可能となる。また、筒体５は弾性変形が可能であるため、容易に筒状袋体２を筒体５内に収容又は取り外し可能である。さらに、計測終了後は筒状袋体２を筒体５内から取り外すことで、別途の試験に筒体５を再利用することができ、経済的である。
【図面の簡単な説明】
【００１８】
【図１】本発明の品質管理試験装置の実施例を示した正面図。
【図２】上端キャップを示した斜視図。
【図３】下端キャップを示した斜視図。
【図４】本発明の品質管理試験装置の他の実施例に使用する筒体を示した斜視図。
【図５】本発明の品質管理試験装置の他の実施例を示した正面図。
【図６】従来の品質管理試験装置の正面図。
【符号の説明】
【００１９】
１・・・品質管理試験装置
２・・・筒状袋体
３・・・上端キャップ
３１・・上端嵌装穴
４・・・下端キャップ
４１・・下端嵌装孔
５・・・筒体
５１・・スリット
６・・・締め付け帯
７・・・ＰＣ鋼材
８・・・グラウト
【図１】
2005091299.tif 000003
【図２】
2005091299.tif 000004
【図３】
2005091299.tif 000005
【図４】
2005091299.tif 000006
【図５】
2005091299.tif 000007
【図６】
2005091299.tif 000008